(57)【要約】【課題】２−クロロアセトアミドを他の防腐防黴剤と併用した場合にも溶液安定性に優れ、取扱性にも優れた高濃度溶液（工業用防腐防黴剤組成物）を提供すること。【解決手段】２−クロロアセトアミドをＮ−アルキル−２−ピロリドン中に含有してなることを特徴とする工業用防腐防黴剤組成物。【選択図】なし【特許請求の範囲】
【請求項１】
２−クロロアセトアミドをＮ−アルキル−２−ピロリドン中に含有してなることを特徴とする工業用防腐防黴剤組成物。
【請求項２】
さらに５−クロロ−２−メチル−４−イソチアゾリン−３−オン、２−メチル−４−イソチアゾリン−３−オン、１，２−ベンズイソチアゾリン−３−オンおよびその塩よりなる群から選ばれる少なくとも１種を含有する請求項１に記載の工業用防腐防黴剤組成物。
【請求項３】
Ｎ−アルキル−２−ピロリドン１００質量部あたり、２−クロロアセトアミドを５〜４５質量部含有する請求項１に記載の工業用防腐防黴剤組成物。
【請求項４】
Ｎ−アルキル−２−ピロリドンが、Ｎ−メチル−２−ピロリドン、Ｎ−エチル−２−ピロリドン、Ｎ−プロピル−２−ピロリドンまたはＮ−ブチル−２−ピロリドンである請求項１〜３のいずれか１項に記載の工業用防腐防黴剤組成物。
【発明の詳細な説明】
【技術分野】
【０００１】
本発明は、微生物に対する防腐防黴性を有し、塗料、接着剤、粘着剤、シリコンエマルジョン、ワックスエマルジョン、工業用洗浄剤、繊維油剤、金属加工油などの各種水性工業製品（以下単に「製品」という場合がある）を安定に保存するのに適した２−クロロアセトアミドを含有する工業用防腐防黴剤組成物に関する。
【背景技術】
【０００２】
２−クロロアセトアミドは、微生物に対し防腐防黴性を有し、塗料、接着剤、粘着剤、シリコンエマルジョン、ワックスエマルジョン、工業用洗浄剤、繊維油剤、金属加工油などの各種製品を安定に保存するために使用する物質である。しかし、この物質は粉末であり、粉末の状態で上記各種製品に添加する場合、添加対象物によっては製品中に粉末が溶解するまでの間、２−クロロアセトアミドが添加対象物と部分的に高濃度で接することになるため、添加対象物の物性に悪影響を与えたり、溶解に時間がかかるため作業性が悪く、確実に溶解したことを確認することも困難である。
【０００３】
従って、２−クロロアセトアミドを各種製品中に添加する際には、一般的に水または温水、グリコールまたはグリコールエーテル系の溶剤に５〜１０質量％の濃度に溶解させて使用している。
【発明の開示】
【発明が解決しようとする課題】
【０００４】
上記従来の方法による２−クロロアセトアミド溶液は、低温における溶解度が低く、温度降下により沈殿を形成し易いため該溶液は保存性に劣る。従って、２−クロロアセトアミドを各種製品に添加する直前で、２−クロロアセトアミドを上記溶剤に溶解させる必要が生じる。このような作業は手間がかかること、および作業者が２−クロロアセトアミドを取り扱う機会が増えることから、２−クロロアセトアミドによる皮膚刺激の被害を受ける危険性が高くなる。
【０００５】
また、安定に取り扱うことが可能な低濃度の２−クロロアセトアミド溶液が有効に作用するためには、クロロアセトアミドを溶解させるための水または溶剤の各種製品に対する添加量が多くなり、各種製品の品質に悪影響を与える可能性があるため実用的ではない。
【０００６】
また、２−クロロアセトアミドは単独で使用しても、十分な防腐防黴効果は得られず、５−クロロ−２−メチル−４−イソチアゾリン−３−オン、２−メチル−４−イソチアゾリン−３−オン、１，２−ベンズイソチアゾリン−３−オンまたはその塩類（以下纏めて「イソチアゾリン系化合物」という場合がある）を併用すると優れた効果が得られることを本発明者らは見い出している。従って、上記イソチアゾリン系化合物を２−クロロアセトアミドと併用する際にはさらに作業に手間がかかり、粉状の防腐防黴剤を取り扱う機会が増えることから、作業者が皮膚刺激の被害を受ける危険性はますます高くなる。
【０００７】
従って、本発明の目的は、温度降下によっても２−クロロアセトアミドの析出が少なく溶液安定性に優れ、取扱性にも優れた２−クロロアセトアミドの高濃度溶液（工業用防腐防黴剤組成物）を提供することである。
また、本発明の他の目的は、２−クロロアセトアミドを他の防腐防黴剤と併用した場合にも溶液安定性に優れ、取扱性にも優れた高濃度溶液（工業用防腐防黴剤組成物）を提供することである。
【課題を解決するための手段】
【０００８】
上記目的は以下の構成の本発明によって達成される。
１）２−クロロアセトアミドをＮ−アルキル−２−ピロリドン中に含有してなることを特徴とする工業用防腐防黴剤組成物。
２）さらに５−クロロ−２−メチル−４−イソチアゾリン−３−オン、２−メチル−４−イソチアゾリン−３−オン、１，２−ベンズイソチアゾリン−３−オンおよびその塩よりなる群から選ばれる少なくとも１種を含有する前記１に記載の工業用防腐防黴剤組成物。
３）Ｎ−アルキル−２−ピロリドン１００質量部あたり、２−クロロアセトアミドを５〜４５質量部含有する前記１に記載の工業用防腐防黴剤組成物。
４）Ｎ−アルキル−２−ピロリドンが、Ｎ−メチル−２−ピロリドン、Ｎ−エチル−２−ピロリドン、Ｎ−プロピル−２−ピロリドンまたはＮ−ブチル−２−ピロリドンである前記１〜３のいずれかに記載の工業用防腐防黴剤組成物。
【発明の効果】
【０００９】
本発明者は、前記課題を解決する目的で鋭意研究の結果、Ｎ−アルキル−２−ピロリドンが２−クロロアセトアミドに対して優れた溶解性および低温での溶解安定性を有し、従来の水またはグリコール、グリコールエーテル系溶剤と比較して溶解性および低温での溶解安定性が飛躍的に向上することを見いだした。
【００１０】
従って本発明によれば、２−クロロアセトアミドを各種製品に添加する際、添加直前に２−クロロアセトアミドを溶解させる手間を省くことが可能となり、作業性と安全性が飛躍的に向上する。また、２−クロロアセトアミドを高濃度溶液として使用できることから、各種製品に対して２−クロロアセトアミドが有効に作用するために、従来のように水や溶剤が製品に多量に添加されることはなく実用的である。
【００１１】
また、２−クロロアセトアミドに、他の防腐防黴剤を併用する際にも、２−クロロアセトアミドが高濃度かつ溶解安定性に優れているので、このような併用に際しても作業効率および安全性がさらに向上する。また、本発明の２−クロロアセトアミドの溶液からなる防腐防黴剤組成物は、被添加組成物である塗料、接着剤、粘着剤、シリコンエマルジョン、ワックスエマルジョン、工業用洗浄剤、繊維油剤、金属加工油などの製品に対しても相溶性が良好である。
【発明を実施するための最良の形態】
【００１２】
次に好ましい実施の形態を挙げて本発明をさらに詳しく説明する。
本発明で使用する２−クロロアセトアミドは下記化学構造式で表される既知の化合物である。
2007031299.tif 000002
【００１３】
本発明に使用するＮ−アルキル−２−ピロリドンは下記化学構造式で表される化合物である。
2007031299.tif 000003
（式中Ｒはメチル基、エチル基、プロピル基またはブチル基を示す）
具体的には、Ｎ−アルキル−２−ピロリドンとしてはＮ−メチル−２−ピロリドン、Ｎ−エチル−２−ピロリドン、Ｎ−プロピル−２−ピロリドンまたはＮ−ブチル−２−ピロリドンが挙げられる。
【００１４】
上記Ｎ−アルキル−２−ピロリドンはアルキル基が異なる複数の化合物の混合物として使用してもよい。また、このＮ−アルキル−２−ピロリドンはそれ自体単独で使用してもよいし、他の溶剤、例えば、水、温水、グリコールまたはグリコールエーテル系の溶剤との混合溶剤（以下Ｎ−アルキル−２−ピロリドン単独および他の溶剤との混合溶剤を「Ｎ−アルキル−２−ピロリドン溶剤」と称する場合がある。）として使用してもよい。混合溶剤として使用する場合には混合溶剤中のＮ−アルキル−２−ピロリドンは全体の１０質量％以上を占める割合とすることが好ましい。より好ましくは５０質量％を超える割合とする。
【００１５】
本発明においてＮ−アルキル−２−ピロリドン溶剤は、単独でも混合物としても使用でき、さらに水および／またはＮ−アルキル−２−ピロリドン溶剤以外の溶剤を全溶剤の９０質量％未満の量で用いることができる。このような有機溶剤としては、例えば、プロピレングリコール、エチレングリコール、ジプロピレングリコール、ジエチレングリコール、ジエチレングリコールモノメチルエーテル、エチレングリコールモノメチルエーテル、エチレングリコールモノエチルエーテル、ポリエチレングリコール、ポリプロピレングリコール等、およびこれらの溶剤の混合溶剤が挙げられる。
【００１６】
本発明の工業用防腐防黴剤組成物の基本的形態は、上記の通りであるが、防腐防黴性を高めるために、２−クロロアセトアミドと他の防腐防黴剤とを併用することができる。併用する他の防腐防黴剤は特に限定されないが、５−クロロ−２−メチル−４−イソチアゾリン−３−オン、２−メチル−４−イソチアゾリン−３−オン、１，２−ベンズイソチアゾリン−３−オンおよびそれらの塩などのイソチアゾリン系化合物を使用することが好ましい。
【００１７】
本発明に使用する５−クロロ−２−メチル−４−イソチアゾリン−３−オンは下記化学構造式で表される既知の化合物である。
2007031299.tif 000004
【００１８】
また、２−メチル−４−イソチアゾリン−３−オンは下記化学構造式で表される既知の化合物である。
2007031299.tif 000005
【００１９】
また、１，２−ベンズイソチアゾリン−３−オンは下記化学構造式で表される既知の化合物である。
2007031299.tif 000006
なお、上記化合物と塩を形成する物質としては、水酸化ナトリウム等の無機アルカリ、アミン類などの有機アルカリが挙げられる。
【００２０】
本発明の防腐防黴剤組成物が、前記イソチアゾリン系化合物を含む場合において、イソチアゾリン系化合物の使用量は、イソチアゾリン系化合物が５−クロロ−２−メチル−４−イソチアゾリン−３−オンの場合には、２−クロロアセトアミド１００質量部あたり３〜３００質量部であり、イソチアゾリン系化合物が２−メチル−４−イソチアゾリン−３−オンの場合には、２−クロロアセトアミド１００質量部あたり３〜１，５００質量部であり、イソチアゾリン系化合物が１，２−ベンズイソチアゾリン−３−オンまたはその塩の場合には、２−クロロアセトアミド１００質量部あたり３〜１，５００質量部であることが好ましい。
【００２１】
本発明の防腐防黴剤組成物における全防腐防黴成分の濃度は一般的には約５〜５０質量％であることが好ましい。上記濃度が５質量％未満であると、製品中に添加する防腐防黴剤組成物の添加量が多くなり、結果として製品中に添加する溶剤が多くなり、製品の物性を損なう場合があるので好ましくない。また、濃度が５０質量％を超えると温度低下に伴って前記防腐防黴成分が溶液中で析出する畏れがあるので好ましくない。
【００２２】
本発明の防腐防黴剤組成物の用途は特に限定されないが、特に塗料、接着剤、粘着剤、シリコンエマルジョン、ワックスエマルジョン、工業用洗浄剤、繊維油剤、金属加工油などの各種製品の防腐防黴剤として有用である。
【実施例】
【００２３】
以下に実施例および比較例を挙げて、本発明をより具体的に説明するが、これに限定されるものではない。
【００２４】
実施例１：クロロアセトアミドの溶解性確認試験
２−クロロアセトアミドの、溶剤としてのＮ−メチル−２−ピロリドン、Ｎ−エチル−２−ピロリドンおよび他の混合溶剤における溶解性を調べるため、２−クロロアセトアミドをＮ−メチル−２−ピロリドン、Ｎ−エチル−２−ピロリドンおよび他の混合溶剤にそれぞれ５質量％、１０質量％および２０質量％溶解させた。これらについて、−１０℃で２週間放置し、沈殿の生成を確認した。対比例として、溶剤としてエチレングリコールモノメチルエーテル、ジエチレングリコールモノメチルエーテル、ジエチレングリコール、プロピレングリコール、ポリエチレングリコール（平均分子量３００）を用いた場合についても同様に試験した。
【００２５】
2007031299.tif 000007
評価）○：沈殿の生成が認められない。
×：沈殿の生成が認められる。
【００２６】
以上の実施例より、２−クロロアセトアミドの溶解性はＮ−アルキル−２−ピロリドン溶剤を用いることにより飛躍的に向上することが確認された。
【００２７】
実施例２：製剤安定性および各種添加対象物に対する相溶性確認試験
２−クロロアセトアミドとＮ−メチル−２−ピロリドンと前記イソチアゾリン系化合物とからなる各種配合の工業用防腐防黴剤組成物を調製し、それぞれ０℃、−１０℃で２週間放置し、各試料の外観を確認した。また、各種配合の工業用防腐防黴剤組成物の添加対象物との相溶性を確認するため、工業用防腐防黴剤組成物を酢酸ビニル系エマルジョンおよびアクリル系エマルジョンに０．３質量％添加したものを十分に撹拌し、外観を観察した。
【００２８】
製剤例１
２−クロロアセトアミド２０質量部とＮ−メチル−２−ピロリドン８０質量部とを混合して溶液とする。これを本発明の工業用防腐防黴剤組成物（ａ）とした。
【００２９】
製剤例２
２−クロロアセトアミド１５質量部とＮ−エチル−２−ピロリドン８５質量部とを混合して溶液とする。これを本発明の工業用防腐防黴剤組成物（ｂ）とした。
【００３０】
製剤例３
２−クロロアセトアミド１５質量部と５−クロロ−２−メチル−４−イソチアゾリン−３−オン１質量部と水９質量部とＮ−メチル−２−ピロリドン７５質量部とを混合して溶液とする。これを本発明の工業用防腐防黴剤組成物（ｃ）とした。
【００３１】
製剤例４
２−クロロアセトアミド１５質量部と２−メチル−４−イソチアゾリン−３−オン１０質量部と水１０質量部とＮ−メチル−２−ピロリドン６５質量部とを混合して溶液とする。これを本発明の工業用防腐防黴剤組成物（ｄ）とした。
【００３２】
製剤例５
２−クロロアセトアミド１５質量部と１，２−ベンズイソチアゾリン−３−オン１０質量部とＮ−メチル−２−ピロリドン７５質量部とを混合して溶液とする。これを本発明の工業用防腐防黴剤組成物（ｅ）とした。
【００３３】
2007031299.tif 000008
【００３４】
上記試験結果から明らかな通り、本発明の工業用防腐防黴剤組成物は、安定性並びに添加対象物である塗料、接着剤、粘着剤、シリコンエマルジョン、ワックスエマルジョン、工業用洗浄剤などの製品に相溶性に優れたものである。
【００３５】
実施例３（アクリル系エマルジョンの防腐防黴試験）
アクリル系エマルジョンはアクリルモノマーを主成分とし、必要に応じて他のモノマーを混合し、乳化重合により製造される。一般的に塗料やコーティング剤として、工業分野において広く利用されている。
【００３６】
アクリル系エマルジョンに対して前記防腐防黴剤組成物（ｅ）を添加し、以下に示す汚染菌液を１質量％接種した。これらを３０℃の恒温器に保存し、保存開始から２週間経過毎に生菌数を測定した。なお、防腐防黴効果の持続性を確認するため、汚染菌液の接種は２週間後の生菌数測定後にも行った。また、試験終了後、各試験区の外観および臭気を確認した。判定は２週間後および４週間後における生菌数の増減、外観および臭気の異常の有無によって行った。
【００３７】
ｉ）汚染菌液
以下に示す汚染菌の接種にあたって、細菌はトリプトソーヤ液体培地を用い、酵母はモルトエキストラクト液体培地を用いて３０℃で２０時間振とう培養した。黴はポテトデキストロース斜面培地で培養したものをジオクチルスルホコハク酸０．０００５質量％水溶液中に３白金耳懸濁した。以上によって得られた各菌液を等量で混合したものを汚染菌液とした。
【００３８】
本名                            ：略名（以下のように略す）
（細菌）
Alcaligenes faecalis                    ：Alc.f．
Enterobacter aerogenes                  ：Ent.a.
Escherichia coli                        ：Esc.c.
Flavobacterium odoratum                 ：Fla.o.
Pseudomonas aeruginosa                  ：Pse.a.
Proteus vulgaris                        ：Pro.v
（酵母）
Candida albicans                        ：Can.a.
（黴）
Aspergillus niger                       ：Asp.n
Mucor recemosus f.sp.recemosus          ：Muc.r
Penicillium funiculosum                 ：Pen.f
【００３９】
2007031299.tif 000009
【００４０】
上記表３に示すように比較例に比べて、本発明の防腐防黴剤組成物（ｅ）を適用した試験区から臭気の発生は認められず、比較例と比較して生菌数が少なく、著しく優れた効果を発揮した。
【００４１】
実施例４（酢酸ビニル系エマルジョンに対する防腐防黴試験）
酢酸ビニル系エマルジョンは酢酸ビニルモノマーを主成分として、必要に応じて他のモノマーを混合し乳化重合により製造される。用途は、紙類、木工類、プラスチック類などの接着に広く使用されている。
【００４２】
酢酸ビニル系エマルジョンに対して前記防腐防黴剤組成物（ｃ）を添加し、以下に示す汚染菌液を１質量％接種した。これらを３０℃の恒温器に保存し、保存開始から２週間経過毎に生菌数を測定した。なお、防腐防黴効果の持続性を確認するため、汚染菌液の接種は２週間後の生菌数測定後にも行った。また、試験終了後、各試験区の臭気を確認した。判定は２週間後から４週間後にかけて測定された生菌数の増減および外観、臭気の異常の有無によって行った。
【００４３】
ｉ）汚染菌液
（細菌）
樹脂エマルジョンの分離菌３種
Staphylococcus aureus
Pseudomonas aeruginosa
Escherichia colｉ
（酵母）
Candida albicans
以上を生理食塩水に３白金耳懸濁した。
（黴）
樹脂エマルジョンの汚染黴３種
Aspergillus niger
Penicillium citrinum
Cladosporium cladosporioides
以上をジオクチルスルホコハク酸０．０００５質量％水溶液中に３白金耳懸濁した。
以上の各汚染菌液を等量で混合し、汚染菌液とした。
【００４４】
2007031299.tif 000010
【００４５】
上記表４に示すように比較例に比べて、本発明の防腐防黴剤組成物（ｃ）を適用した何れの試験区からも４週間菌の検出および臭気の発生は見られず、著しく優れた効果を発揮した。
【００４６】
実施例５（ＥＶＡ系エマルジョンの防腐防黴試験）
ＥＶＡ系エマルジョンはエチレンおよび酢酸ビニルモノマーを主成分として、乳化重合により製造される。用途は、紙類、木工類、プラスチック類などの接着に広く使用されている。
【００４７】
ＥＶＡ系エマルジョンに対して前記防腐防黴剤組成物（ｄ）を添加し、以下に示す汚染菌液を１質量％接種した。これらを３０℃の恒温器に保存し、保存開始から２週間経過毎に生菌数を測定した。なお、防腐防黴効果の持続性を確認するため、汚染菌液の接種は２週間後の生菌数測定後にも行った。また、試験終了後、各試験区の臭気を確認した。判定は２週間後から４週間後にかけて測定された生菌数の増減および外観、臭気の異常の有無によって行った。
【００４８】
汚染菌液
（細菌）
樹脂エマルジョンの分離菌３種
Staphylococcus aureus
Pseudomonas aeruginosa
Escherichia coli
（酵母）
Candida albicans
以上を生理食塩水に３白金耳懸濁した。
（黴）
樹脂エマルジョンの汚染黴３種
Aspergillus niger
Penicillium citrinum
Cladosporium cladosporioides
以上をジオクチルスルホコハク酸０．０００５質量％水溶液中に３白金耳懸濁した。
以上の各汚染菌液を等量で混合し、汚染菌液とした。
【００４９】
2007031299.tif 000011
【００５０】
上記表５から、比較例に比べて本発明の防腐防黴剤組成物（ｄ）を適用した何れの試験区からも４週間菌の検出および臭気の発生は見られず、著しく優れた効果を発揮した。
【産業上の利用可能性】
【００５１】
本発明の工業用防腐防黴剤組成物は、安定性に優れ、かつ本組成物を使用する対象物に対し相溶性および防腐防黴性が優れている。従って、本発明により、従来法による工業用防腐防黴剤使用における作業効率および安全性の向上を実現した。